(57)【要約】  白金とバナジウムがハイドロキシアパタイトに担持された触媒であって、  白金表面がバナジウムに１５〜８０％覆われたものであることを特徴とするアミド化合物の水素添加反応用触媒は、アミド化合物をアミン化合物にする還元反応を行える触媒であって、温和な条件下でも使用でき、高い活性を維持したまま、繰り返し使用できるような耐久性も備えたものである。
2020050160.tif 000002
【特許請求の範囲】
【請求項１】
白金とバナジウムがハイドロキシアパタイトに担持された触媒であって、
白金表面がバナジウムに１５〜８０％覆われたものであることを特徴とするアミド化合物の水素添加反応用触媒。
【請求項２】
アミド化合物が、２級以上のアミド化合物または芳香族置換基を含むアミド化合物である請求項１に記載のアミド化合物の水素添加反応用触媒。
【請求項３】
アミド化合物を、請求項１または２の何れかに記載のアミド化合物の水素添加反応用触媒に接触させて水素添加し、アミン化合物を得ることを特徴とするアミン化合物の製造方法。
【請求項４】
水素添加を、１００℃以下で行うものである請求項３に記載のアミン化合物の製造方法。
【請求項５】
水素添加を、５ＭＰａ以下で行うものである請求項３または４に記載のアミン化合物の製造方法。
【請求項６】
アミド化合物が、２級以上のアミド化合物または芳香族置換基を含むアミド化合物である請求項３〜５の何れかに記載のアミン化合物の製造方法。
【請求項７】
水素添加を液相で行うものである請求項３〜６の何れかに記載のアミン化合物の製造方法。
【請求項８】
液相が、有機溶剤である請求項７記載のアミン化合物の製造方法。
【請求項９】
有機溶剤が、イソプロピルエーテルである請求項８記載のアミン化合物の製造方法。
【請求項１０】
溶媒中で、白金とバナジウムをハイドロキシアパタイトに担持させた後、これを乾燥することを特徴とする請求項１または２の何れかに記載のアミド化合物の水素添加反応用触媒の製造方法。
【請求項１１】
ハイドロキシアパタイトと、白金化合物およびバナジウム化合物を含有する溶媒混合液とを混合して、白金とバナジウムを溶媒中でハイドロキシアパタイトに担持させるものである請求項１０記載のアミド化合物の水素添加反応用触媒の製造方法。
【請求項１２】
ハイドロキシアパタイトと、白金化合物を含有する溶媒液と、バナジウム化合物を含有する溶媒液とを何れかの順序で混合して、白金とバナジウムを溶媒中でハイドロキシアパタイトに担持させるものである請求項１０記載のアミド化合物の水素添加反応用触媒の製造方法。
【請求項１３】
溶媒が、水である請求項１０〜１２の何れかに記載のアミド化合物の水素添加反応用触媒の製造方法。
【発明の詳細な説明】
【技術分野】
【０００１】
本発明は、アミド化合物をアミン化合物にする水素添加反応に用いる、白金とバナジウムを含み、ハイドロキシアパタイトに担持された触媒およびこれを用いたアミン化合物の製造方法に関するものである。
【背景技術】
【０００２】
アミド化合物をアミン化合物にする還元反応は、アミドが難還元性であるため、カルボン酸誘導体の還元の中で最も難しい反応の一つである。【０００３】
アミド化合物をアミン化合物にする還元反応は研究等の少量試験では水素化アルミニウムリチウム（ＬｉＡｌＨ４）、ジボラン（Ｂ２Ｈ６）等の強力な還元剤を化学量論的に用いる方法が一般だが、工業規模の合成に使用するには大量の金属廃棄物の発生や反応性が高いために大量に用いると水素等が発生し危険であり、後処理等の操作が煩雑であること等が問題となっていた。【０００４】
一方、分子状水素を還元剤とするアミドからアミンへの還元反応は、無害な水のみを副生するため環境調和型のアミンの合成方法である。このアミドの触媒的水素還元反応は古くから研究されており、銅−クロム、レニウムまたはニッケル触媒を用いて行われてきたが、水素圧２００気圧、反応温度２００℃以上等の高温高圧な反応条件を必要とする。【０００５】
近年、非特許文献１や２ではモレキュラーシーブスを反応系内に添加することで１２０℃、１０ａｔｍまたは１６０℃、５ａｔｍという低温低圧条件下でのアミドの水素化が報告されている。しかし、基質適用性に乏しく、Ｃ−Ｎ開裂によるアルコールが副生してしまうという問題点があった。また、これらの触媒は再使用できない。【０００６】
また、非特許文献３で報告されている均一系触媒を用いた反応もあるが、Ｃ−Ｎ開裂によるアルコールが副生してしまうという問題点があった。また、均一系触媒を用いた反応では高価な触媒を繰り返し使用することが難しい。【０００７】
そのため、工業的に使用するためには、温和な条件下でも使用でき、高い活性を維持したまま、繰り返し使用できるような耐久性が高い触媒が求められる。
【先行技術文献】
【非特許文献】
【０００８】
【非特許文献１】R. Burch, C. Paun, X.-M. Cao, P. Crawford, P. Goodrich, C. Hardacre, P. Hu, L. McLaughlin, J. Sa, J. M. Thompson, Catalytic hydrogenation of tertiary amides at low temperatures and pressures using bimetallic Pt/Re-based catalysts. J. Catal. 283, 89-97 (2011)
【非特許文献２】M. Stein, B. Breit, Catalytic hydrogenation of amides to amines under mild conditions. Angew. Chem. Int. Ed. 125, 2287-2290 (2013)
【非特許文献３】E. Balaraman, B. Gnanaprakasam, L. J. W. Shimon, D. Milstein, Direct hydrogenation of amides to alcohols and amines under mild conditions. J. Am. Chem. Soc. 132, 16756-16758 (2010)
【発明の概要】
【発明が解決しようとする課題】
【０００９】
従って、本発明の課題は、アミド化合物をアミン化合物にする還元反応を行える触媒であって、温和な条件下でも使用でき、高い活性を維持したまま、繰り返し使用できるような耐久性も備えた触媒を提供することである。
【課題を解決するための手段】
【００１０】
本発明者らは、上記課題を解決するために鋭意研究した結果、白金とバナジウムを含み、ハイドロキシアパタイトに担持された触媒であって、白金表面がバナジウムに特定の範囲で覆われたものが、アミド化合物に対する高い水素化活性、選択性、耐久性、反応性を有することを見出し、本発明を完成させた。【００１１】
すなわち、本発明は、白金とバナジウムがハイドロキシアパタイトに担持された触媒であって、
白金表面がバナジウムに１５〜８０％覆われたものであることを特徴とするアミド化合物の水素添加反応用触媒である。【００１２】
また、本発明は、アミド化合物を、上記アミド化合物の水素添加反応用触媒に接触させて水素添加し、アミン化合物を得ることを特徴とするアミン化合物の製造方法である。【００１３】
更に、本発明は、溶媒中で、白金とバナジウムをハイドロキシアパタイトに担持させた後、これを乾燥することを特徴とする上記アミド化合物の水素添加反応用触媒の製造方法である。
【発明の効果】
【００１４】
本発明の触媒は、温和な条件下で使用できるため、アミド化合物からアミン化合物への合成が安全で容易になる。【００１５】
また、本発明の触媒は、製造の際に、特別な操作を必須としないため、安価で安全に製造できる。【００１６】
そのため、本発明の触媒は、アミド化合物からアミン化合物への工業的な合成に利用できる。【００１７】
また、本発明の触媒はハイドロキシアパタイトに担持されているため使用後に、ろ過によって容易に高価な白金を回収可能であり、更にこの回収された触媒は当初の活性・選択性を維持できる。【００１８】
そのため、本発明の触媒は、再利用も容易である。
【図面の簡単な説明】
【００１９】
【図１】本発明の触媒Ｐｔ−Ｖ／ＨＡＰのＴＥＭ像である。
【図２】製造例１で得られたＰｔ−Ｖ／ＨＡＰのＡＤＦ−ＳＴＥＭ画像である。
【図３】製造例１で得られたＰｔ−Ｖ／ＨＡＰのＣａの元素マッピング画像である。
【図４】製造例１で得られたＰｔ−Ｖ／ＨＡＰのＶの元素マッピング画像である。
【図５】製造例１で得られたＰｔ−Ｖ／ＨＡＰのＰｔの元素マッピング画像である。
【図６】製造例１で得られたＰｔ−Ｖ／ＨＡＰのＣａ・Ｖ・Ｐｔの元素マッピング画像を重ねたものである。
【図７】製造例１で得られたＰｔ−Ｖ／ＨＡＰのＥＤＳライン分析の結果を示す図である。
【図８】実施例５における表面被覆率と収率の関係を示す図である。
【図９】実施例６における表面被覆率と収率の関係を示す図である。
【図１０】実施例１０における反応時間と収率の関係を示す図である。
【発明を実施するための形態】
【００２０】
本発明のアミド化合物の水素添加反応用触媒（以下、「本発明の触媒」という）は、白金とバナジウムが、ハイドロキシアパタイトに担持され、更に、白金表面がバナジウムに１５〜８０％覆われたものである。なお、本明細書においては、本発明の触媒は、「Ｘ−Ｙ／Ｚ」（Ｘ、Ｙは白金、バナジウム等の金属名、Ｚはハイドロキシアパタイト）等と記載することがある。
【００２１】
（白金）
本発明の触媒を構成する白金は、特に限定されないが、例えば、白金粒子が好ましい。ここで白金粒子とは、金属白金または酸化白金の少なくとも１種から選ばれる白金の粒子であり、好ましくは金属白金の粒子である。
【００２２】
ここで、白金粒子は、白金を含有していれば特に制限されるものではなく、ルテニウム（Ｒｕ）やロジウム（Ｒｈ）やパラジウム（Ｐｄ）等の貴金属を少量含んでいてもよいが、好ましくは金属白金である。白金粒子は一次粒子でもよく、二次粒子であってもよい。白金粒子の平均粒子径は１〜３０ｎｍが好ましく、１〜１０ｎｍがより好ましい。なお、本明細書において「平均粒子径」とは、電子顕微鏡で任意の数の粒子の直径を観察し、それらの直径の平均値のことをいう。
【００２３】
（バナジウム）
本発明の触媒を構成するバナジウムは、特に限定されないが、例えば、バナジウム酸化物が好ましい。バナジウム酸化物としては、例えば、バナジン酸イオン（ＶＯ４３-、ＶＯ３３-）、五酸化バナジウム、酸化バナジウム（II）または酸化バナジウム（IV）等のうち少なくとも１種から選ばれるものであり、好ましくはＶ２Ｏ５である。
【００２４】
（白金−バナジウム［Ｐｔ−Ｖ］のモル比）
本発明の触媒における、白金とバナジウムの組成比は、金属としての白金（Ｐｔ）：金属としてのバナジウム（Ｖ）のモル数のモル数換算で、モル比［Ｐｔ：Ｖ］＝１：０．１〜１０、好ましくは１：０．５〜５、更に好ましくは１：０．８〜１．２である。
【００２５】
（白金−バナジウム［Ｐｔ−Ｖ］の表面被覆率）
本発明の触媒においては、白金表面がバナジウムに１５〜８０％、好ましくは２０〜７０％覆われたものである。本発明者らは白金表面がバナジウムに覆われているパーセンテージ（これを「表面被覆率」という）が、アミドの水素化活性に影響があることが分かった。表面被覆率（％）は下記（式１）より求められる数値である。ここで粒子径は体積基準による平均粒子径であり、ＥＤＳライン分析等により測定することができる。この表面被覆率は５０％前後が最適であり白金とバナジウムが隣接することで競争的触媒作用を示し、それぞれが表面に露出することでアミドの水素化活性を示すと考えられる。
【数１】
2020050160.tif 000003
【００２６】
また、上記（式１）で求められる表面被覆率（％）は、ハイドロキシアパタイトに担持された白金への一酸化炭素（ＣＯ）吸着量を測定し、下記（式２）で求めることができる。
【数２】
2020050160.tif 000004
【００２７】
（式１）における粒子径は下記式（式３）のようにＣＯ吸着量との相関で特定されるものである。（式３）中、比例値はＰｔの特定結晶格子面において占有可能なＣＯ分子数から導かれるものであるが、（式１）においてはこの比例値は約分されているため式中には現れない。
【数３】
2020050160.tif 000005
【００２８】
上記におけるＣＯ吸着量は、例えば、流通式化学吸着測定装置等を使用して測定することができる。流通式化学吸着測定装置は、触媒をセットしたサンプルセルにＣＯガスをパルス的に導入し、吸着量を測定することで、ハイドロキシアパタイト上に固定された貴金属ナノ粒子の活性表面積や粒子径を測定できる装置である。ＣＯは白金粒子表面に選択的に吸着するものであり、これにより、ハイドロキシアパタイト上に固定された白金ナノ粒子のバナジウムから露出した面積をＣＯ吸着量として特定することができる。Ｐｔ−Ｖ／ＨＡＰにおけるＰｔナノ粒子の活性表面積は、Ｐｔ／ＨＡＰにおけるＰｔナノ粒子の活性表面積と比べて、Ｐｔナノ粒子がＶに覆われている分だけ減少する。その差を利用することで、Ｐｔ−Ｖ／ＨＡＰにおいて、Ｐｔナノ粒子がＶにどれだけ覆われているか求められる。このような流通式化学吸着測定装置としては、例えば、日本ベル株式会社、ＢＥＬＣＡＴ−Ａ等が挙げられる。この流通式化学吸着測定装置を用いてＣＯ吸着量を測定する条件は、次の通りである。
【００２９】
＜測定条件＞
キャリアガスはすべて流量５０ｓｃｃｍの条件であり、前処理として、３００℃で３０分間Ｈｅガスを流し、次にＨｅガスをＯ２ガスに変更し３００℃で１５分間Ｏ２ガスを流し、次に４００℃で４５分間Ｈｅガスを流し、５０℃まで冷却した後、１０分間Ｈｅガスを流す。
前処理の後、吸着ガス組成 ＣＯ／Ｈｅ １０．０５％、操作温度 ５０℃、ガス量：１パルス １００ｃｍ３でＣＯ吸着量を測定した。
【００３０】
この流通式化学吸着測定装置を用い、上記条件で、同じ量のＰｔを担持したＰｔ／ＨＡＰとＰｔ−Ｖ／ＨＡＰにおけるＰｔナノ粒子の活性表面積、粒子径が測定できる。これを、上記した（式１）に測定結果を代入することにより表面被覆率が求められる。
【００３１】
本発明の触媒はアミド化合物の水素添加反応において優れた性能を発揮するものであるが、一方で、本発明を産業的に利用する場合には設備等に由来する反応条件の違いにより、より効果的な使用方法を選択することが望ましい場合もある。例えば、反応時の圧力や温度が著しく低い場合、触媒の表面被覆率は小さい方が望ましい場合がある。表面被覆率が小さい触媒では触媒粒子表面に露出している白金の面積が大きくなり、触媒表面における活性点が増えることになる。このように活性点の多い触媒であれば、反応の促進という点で不利な条件であっても、迅速にアミド化合物の水素添加を進行させることが期待できる。このような著しくマイルドな条件下での反応において本発明の触媒を使用する場合には、表面被覆率は１５〜４０％であることが好ましい場合があり、１５〜３０％であることがより好ましい場合がある。
【００３２】
逆に反応時の圧力や温度が高い場合、このような場合には活性点である白金が触媒表面に大きく露出していると、炭素−炭素二重結合の水素化等、白金単独で進む反応に偏って反応が促進してしまい、本発明の目的であるアミド化合物の水素添加に対しては収率の低下を招く恐れがある。このような場合には、白金単独による反応を抑制する目的で、表面被覆率を高めに設定した触媒を使用することが望ましい場合がある。このように一般的に触媒反応を加速させてしまう条件下での反応において本発明の触媒を使用する場合には、表面被覆率は５０〜８０％であることが好ましい場合があり、６０〜８０％であることがより好ましい場合がある。
【００３３】
（ハイドロキシアパタイト）
本発明の触媒のハイドロキシアパタイト（母材）は、特に限定されるものではないが、例えば、その吸着能はいわゆるＢＥＴ値（比表面積値）をその指標として使用することができる。このようなＢＥＴ値としては０.１〜３００ｍ２／ｇであってもよく、平均粒径としては０.０２〜１００μｍであってもよい。本発明においては、ハイドロキシアパタイトの吸着能は、０.５〜１８０ｍ２／ｇであることが好ましい。
【００３４】
また、ハイドロキシアパタイトの形態は、特に限定されず、例えば、粉末状、球形粒状、不定形顆粒状、円柱形ペレット状、押し出し形状、リング形状等が挙げられる。
【００３５】
上記ハイドロキシアパタイトとしては、特に制限されることはなく、一般的なＣａ１０（ＰＯ４）６（ＯＨ）２の化学量論的組成の水酸化リン酸カルシウムのみならず、この組成に類似した組成の水酸化リン酸カルシウム化合物やリン酸三カルシウム等を含む。
【００３６】
本発明の触媒において、白金とバナジウムがハイドロキシアパタイトに担持される態様は、特に制限されるものではなく、ハイドロキシアパタイトの形態により、種々の態様を採ることができ、担持される位置も単純に制御されていなくてもよいし、細孔や層の内側であったり、表面のみであってもよいが、粒子径の小さな白金が分散して担持され、バナジウムは、白金の近傍または白金上に存在する方が好ましい。なお、本発明の触媒における白金とバナジウム酸化物のハイドロキシアパタイトへの担持量は、特に限定されないが、例えば、金属換算の白金の量で０.１〜１０ｗｔ％であることが好ましい。
【００３７】
本発明の触媒は、上記したようなハイドロキシアパタイトを用いているため、反応に使用した後に分離も容易になり、触媒の再使用においても有利であることは言うまでもない。
【００３８】
（触媒に追加できる成分）
本発明の触媒は、上記した白金とバナジウムがハイドロキシアパタイトに担持されていればよく、効果を損なわない範囲で、遷移金属やアルカリ金属やアルカリ土類金属などを触媒成分やハイドロキシアパタイト成分として常法に従って含有させてもよい。
【００３９】
（本発明の触媒の製造方法）
本発明の触媒は、基本的に、溶媒中で、白金とバナジウムをハイドロキシアパタイトに担持させた後、これを乾燥することにより製造（以下、「本発明方法」という）できる。本発明の触媒において、白金表面がバナジウムに覆われているパーセンテージの調整は、後記する製造方法において、溶媒混合液に含まれる白金化合物およびバナジウム化合物の量や量比を調整することによりできる。
【００４０】
（白金化合物、バナジウム化合物の使用量）
本発明の触媒の調整にあたって使用される白金化合物、バナジウム化合物の使用量（仕込量）は特に限定されるものでないが、白金化合物、バナジウム化合物については［金属換算のバナジウムのモル数／金属換算の白金モル数］で０．１４〜２．４であることが好ましく、０．３〜２であることがより好ましい。
【００４１】
（白金化合物、バナジウム化合物の担持量）
本発明の触媒に担持される白金、バナジウムは、担体であるハイドロキシアパタイトの単位重量あたりの担持量が少な過ぎると、白金とバナジウムの分散性が上がり過ぎ、白金表面を適切な被覆率で被覆することが難しくなる場合がある。本発明においては、［（金属換算のバナジウムのモル数＋金属換算の白金モル数）／ハイドロキシアパタイトの重量］換算で、０．４〜１．４ｍｍｏｌ／ｇであることが好ましく、０．５〜１．２ｍｍｏｌ／ｇであることがより好ましい。
【００４２】
具体的に本発明方法において、白金とバナジウムを溶媒中でハイドロキシアパタイトに担持させる方法は特に限定されないが、例えば、ハイドロキシアパタイトと、白金化合物およびバナジウム化合物を含有する溶媒混合液とを混合して、白金とバナジウムを溶媒中でハイドロキシアパタイトに担持させる方法や、ハイドロキシアパタイトと、白金化合物を含有する溶媒液と、バナジウム化合物を含有する溶媒液とを何れかの順序で混合して、白金とバナジウムを溶媒中でハイドロキシアパタイトに担持させる方法が挙げられる。
【００４３】
本発明方法に用いられる白金化合物は、特に限定されないが、好ましくは乾燥した際にハイドロキシアパタイト上で白金粒子となるものである。このような白金化合物としては、例えば、白金アセチルアセトナト（Ｐｔ（ａｃａｃ）２）、テトラアンミン白金（II）酢酸塩、ジニトロジアンミン白金（II）、ヘキサアンミン白金（IV）炭酸塩、ビス（ジベンザルアセトン）白金（０）等の白金錯体塩、塩化白金、硝酸白金、テトラクロロ白金酸カリウム等の塩が挙げられ、特にＰｔ（ａｃａｃ）２が好ましい。
【００４４】
また、本発明方法に用いられるバナジウム化合物は、特に限定されないが、好ましくは乾燥した際にハイドロキシアパタイト上でバナジウム酸化物を生じるものである。このようなバナジウム化合物としては、例えば、バナジルアセチルアセトナト（ＶＯ（ａｃａｃ）２）、ビス（タルトラト）ビス［オキソバナジウム（IV）］酸テトラメチルアンモニウム等のバナジウム錯体塩、バナジン（Ｖ）酸アンモニウム、ナフテン酸バナジウム等の塩が挙げられ、特にＶＯ（ａｃａｃ）２が好ましい。
【００４５】
本発明方法に用いられる白金化合物およびバナジウム化合物を含有する溶媒混合液は、上記白金化合物およびバナジウム化合物を、溶媒に懸濁させたものである。この溶媒混合液における白金化合物とバナジウム化合物はモル比で１：０．１〜１０、好ましくは１：０．５〜５、更に好ましくは１：１である。また、溶媒としては、例えば、水や、アルコール、アセトン等の有機溶媒が挙げられ、水であればコスト、安全性共に優れているため好ましい。これらの溶媒は１種または２種以上を組み合わせてもよい。なお、溶媒の温度は特に限定されないが、例えば、０〜１００℃、好ましくは１０〜５０℃である。
【００４６】
上記のようにして調製した溶媒混合液は、次に、ハイドロキシアパタイトと混合すればよい。上記溶媒混合液と、ハイドロキシアパタイトを混合する方法は特に限定されないが、各成分が十分に分散する量があればよく、金属換算の白金０．１ｍｍｏｌに対してハイドロキシアパタイト０．１〜１００ｇ、好ましくは１〜１０ｇの量で撹拌しながら行う。混合後は０．５〜１２時間、好ましくは１〜６時間撹拌を続ける。
【００４７】
また、本発明方法に用いられる白金化合物を含有する溶媒液と、バナジウム化合物を含有する溶媒液は、上記白金化合物およびバナジウム化合物を、それぞれ溶媒に懸濁させたものである。これらの溶媒液における各化合物の含有量は、これら溶媒液を混合した際に上記白金化合物およびバナジウム化合物を含有する溶媒混合液と同じになる量にすればよい。また、これらに使用する溶媒や溶媒の温度は上記溶媒混合液と同様にすればよい。
【００４８】
上記のようにして調製された白金化合物を含有する溶媒液と、バナジウム化合物を含有する溶媒液は、次に、ハイドロキシアパタイトと、白金化合物を含有する溶媒液と、バナジウム化合物を含有する溶媒液とを何れかの順序で混合すればよい。ハイドロキシアパタイトと白金化合物を含有する溶媒液を混合した後にバナジウム化合物を含有する溶媒液の順序で混合すると白金化合物の上に遷移金属が担持される傾向があるためよく、白金化合物を後に混合すると高価な白金のロスが少なくなる場合があるためよい。また、上記溶媒液と、ハイドロキシアパタイトを混合する方法は、上記混合溶液を用いる場合と同様にすればよい。
【００４９】
以上のようにして溶媒混合液とハイドロキシアパタイトを混合あるいは各溶媒液とハイドロキシアパタイトを混合して、溶媒中で、白金とバナジウムをハイドロキシアパタイトに担持させた後は乾燥させればよい。乾燥の前には、洗浄、ろ過、濃縮等の前処理をして溶媒を除去させることが好ましい。乾燥の条件は特に限定されないが、例えば、８０〜２００℃で１〜５６時間乾燥させる。乾燥後は、例えば、マッフル炉等を使用して２５０〜７００℃で１〜１２時間焼成等することが好ましく、更に、粉砕等を行ってもよい。
【００５０】
なお、本発明方法において溶媒として水を使用する場合、白金化合物としては、例えば、ヘキサクロロ白金（IV）酸塩（Ｈ２ＰｔＣｌ６）、テトラクロロ白金（II）酸塩（Ｋ２ＰｔＣｌ４等）等の白金塩が挙げられる。これらの中でもテトラクロロ白金（II）酸カリウム（Ｋ２ＰｔＣｌ４）が好ましい。また、バナジウム化合物としては、例えば、塩化バナジウム（ＶＣｌ３）等のバナジウム塩や、メタバナジン酸ナトリウム（ＮａＶＯ３）、オルトバナジン（Ｖ）酸ナトリウム（Ｎａ３ＶＯ４）、メタバナジン酸カリウム（ＫＶＯ３）、メタバナジン酸アンモウム（ＮＨ４ＶＯ３）等のバナジン酸塩が挙げられる。これらの中でも塩化バナジウムが好ましい。
【００５１】
また、本発明方法において溶媒として水を使用する際、上記化合物が溶媒に溶解しにくい場合は、触媒性能に問題がない範囲で、ｐＨ調整剤やバインダー等を用いたり、超音波をかけたり温度を調整してもよい。ｐＨ調整剤としては水酸化ナトリウムや炭酸ナトリウム、炭酸水素ナトリウム、炭酸カリウム、炭酸水素カリウム、アンモニア、酢酸、クエン酸、炭酸、乳酸等が挙げられる。また、バインダーとしてはポリエチレングリコールやポリビニルアルコール等の有機化合物やシリカ等の無機化合物等が挙げられる。
【００５２】
本発明の触媒は、白金とバナジウム（以下、単に「白金等」という）がハイドロキシアパタイト粒子中に均一に担持されていてもよく、ハイドロキシアパタイトの表面側に偏在して担持していてもよい。このような白金等の担持位置については、特に白金等のように高価な成分を有効に利用しようとする場合にはハイドロキシアパタイトの表面側に偏在担持させることが望ましい。ハイドロキシアパタイト表面に偏在担持させることで、反応基質と白金等とが接触する機会が増し、触媒の活性向上が期待できる。
【００５３】
このようなハイドロキシアパタイト表面に白金等を偏在担持させる方法は特に限定されるものではなく、使用する触媒材料に応じて公知の手法の中から適宜選択することができる。具体的な例としては、上記白金化合物やバナジウム化合物を含有する溶媒混合液、あるいは、白金化合物を含有する溶媒液、バナジウム化合物を含有する溶媒液のｐＨを調整する手法、ハイドロキシアパタイト上で白金等を非水溶化（沈殿）させるために、ハイドロキシアパタイトと上記溶媒混合液や上記溶媒液を混合する前または後に、アルカリ水溶液等の非水溶化に使用する水溶液で処理して白金等を固定化する手法、上記ハイドロキシアパタイトと上記溶媒混合液や上記溶媒液を混合した後、温度や静置時間を管理し、熟成をさせる手法、本発明の触媒製造後に、更に焼成工程を追加する手法等が挙げられる。なお、上記手法においては、適宜、洗浄、乾燥等を行ってもよい。
【００５４】
上記溶媒混合液や溶媒液のｐＨを調整する手法においては、上記したｐＨ調整剤を用いることができ、これらを用いて溶媒混合液や溶媒液のｐＨをハイドロキシアパタイトへの担持がしやすいように調整すればよく、酸性よりにしても良いし、アルカリ性よりにしても良いし、中性よりにしてもよい。
【００５５】
上記ハイドロキシアパタイトと溶媒混合液や溶媒液を混合する前または後に、アルカリ水溶液等の非水溶化に使用する水溶液で処理する手法においては、アルカリ性化合物を水等に溶解させたアルカリ水溶液が用いられる。アルカリ性化合物としては、例えば、アルカリ金属やアルカリ土類金属の水酸化物、アルカリ金属やアルカリ土類金属の重炭酸塩、アルカリ金属やアルカリ土類金属の炭酸塩、アルカリ金属やアルカリ土類金属のケイ酸塩、アンモニア等が挙げられる。また、この際のｐＨは特に限定されないが、７〜１４、好ましくは８〜１３である。
【００５６】
上記非水溶化の処理に用いるアルカリ水溶液の使用量は、白金化合物やバナジウム化合物を固定化することを目的とすることから、被還元対象に対してやや過剰なアルカリ量、例えば、１．０５〜１．２倍になるように濃度を調整して使用することが好ましい。
【００５７】
上記熟成をさせる手法において、上記ハイドロキシアパタイトと溶媒混合液や溶媒液を混合した後の温度や静置時間は適宜設定すればよく、特に限定されないが、例えば、１０〜１００℃で１〜７２時間、好ましくは３０〜７０℃で２〜２４時間熟成させればよい。
【００５８】
上記本発明の触媒製造後に、更に焼成工程を追加する手法においては、製造された本発明の触媒を、水素を含むガス雰囲気中で加熱還元処理を施しながら焼成すればよい。このような焼成を気相還元や水素還元ともいう。気相還元であれば還元時に介在する溶媒がなく被還元成分の移動が困難であり、白金等の粒子が凝集しづらく、白金等を小さな粒子の状態で担持させることができる。
【００５９】
この焼成工程がある場合、焼成後に白金等が酸化されてしまうことがある。このような場合は還元処理を施すことが好ましい。このような還元処理には気相還元と液相還元が採用できる。気相還元は１００〜５００℃に加熱した触媒に還元性の気体を供給して還元処理を施すものである。このような還元性の気体としては前述のような水素の他、一酸化炭素や低分子の炭化水素を使用してもよい。低分子の炭化水素としてはメタン、エタン、プロパン、ブタン、エチレン等も使用できる。また、気相還元の場合、気体の組成は還元成分のみからなるガスを使用してもよいが、窒素等、還元時に不活性なガスと混合して使用してもよい。
【００６０】
また、液相還元は還元性の液体と触媒を混合し、８０〜１５０℃で加熱することで酸化された触媒成分を還元するものである。使用される還元成分は特に限定されるものではなく、還元条件に応じて適宜選択すればよく、例えばギ酸、ギ酸ナトリウム、ヒドラジン等が挙げられる。
【００６１】
斯くして得られる本発明の触媒は、白金とバナジウムがハイドロキシアパタイトに担持され、白金表面がバナジウムに１５〜８０％覆われたものとなる。
【００６２】
なお、本発明の触媒が製造できたことは、例えば、ＴＥＭ（Ｔｒａｎｓｍｉｓｓｉｏｎ  Ｅｌｅｃｔｒｏｎ  Ｍｉｃｒｏｓｃｏｐｅ；透過型電子顕微鏡）、ＦＥ−ＳＥＭ（Ｆｉｅｌｄ  Ｅｍｉｓｓｉｏｎ−Ｓｃａｎｎｉｎｇ  Ｅｌｅｃｔｒｏｎ  Ｍｉｃｒｏｓｃｏｐｅ；電界放射型走査電子顕微鏡）、ＥＤＸ（Ｅｎｅｒｇｙ  Ｄｉｓｐｅｒｓｉｖｅ  Ｘ−ｒａｙ  Ｓｐｅｃｔｒｏｓｃｏｐｙ；エネルギー分散型Ｘ線分光法）等で白金とバナジウムがハイドロキシアパタイトに担持されていることを確認し、更に、表面被覆率を、上記方法で求め、上記範囲内に入っていることを確認すればよい。
【００６３】
（アミド化合物の水素化）
本発明の触媒は、アミド化合物の水素添加反応用である。そのため、本発明の触媒は、アミド化合物に接触させれば、水素添加（還元）してアミン化合物を製造することができる。
【００６４】
アミド化合物としては、アミド結合を有する化合物であれば特に限定されないが、例えば、２級以上のアミド化合物または芳香族置換基を含むアミド化合物、ラクタムまたは３級アミドにおいてＮ原子に結合しているカルボニルを含まない置換基の２つがお互いに連結していて環状構造を取るアミド化合物等が好ましく、２級以上のアミド化合物または芳香族置換基を含むアミド化合物がより好ましい。なお、本発明におけるアミド化合物にはイミド化合物を含む。
【００６５】
アミド化合物に、本発明の触媒を接触させて水素添加する方法は特に限定されず、適宜選択すればよい。具体的には、オートクレーブ等の耐圧性の容器中、液相で本発明の触媒と、アミド化合物と、水素ガスを接触させることによりアミド化合物の水素添加を行えばよい。また、水素添加の際には、水を除去して反応を進行させるために、モレキュラーシーブ等を容器中に入れておいてもよい。更に、本発明の触媒は、水素添加前に還元処理を予め行っておいてもよい。
【００６６】
液相は有機溶剤であることが好ましい。有機溶剤は、１種単独または２種以上の混液でもよいが、１種単独が好ましい。上記で用いられる有機溶剤は、特に限定されないが、例えば、ドデカン、シクロヘキサン等の炭素原子数５〜２０の脂肪族炭化水素、トルエン、キシレン等の炭素原子数７〜９の芳香族炭化水素、イソプロピルエーテル、プロピルエーテル、ｔ−ブチルメチルエーテル、ジメチルエーテル、ジメトキシエタン（ＤＭＥ）、オキセタン、テトラヒドロフラン（ＴＨＦ）、メチルテトラヒドロフラン（ＭｅＴＨＦ）、テトラヒロドピラン（ＴＨＰ）、フラン、ジベンゾフラン、フラン等の鎖状構造または環状構造を有するエーテル、ポリエチレングリコール、ポリプロピレングリコール等のポリエーテル等が挙げられる。これらの中でもイソプロピルエーテル、および／またはＤＭＥが好ましく、イソプロピルエーテルが特に好ましい。
【００６７】
有機溶剤の使用量は、例えば、上記アミド化合物の濃度が０.５〜２.０質量％程度となる範囲内が好ましい。また、本発明の触媒の使用量は、例えば、触媒中の白金の量を基準としてアミド化合物に対して０.０００１〜５０モル％程度であり、０.０１〜２０モル％程度が好ましく、０.１〜５モル％程度がより好ましい。
【００６８】
本発明の触媒は、温和な条件でも、円滑に水素添加反応を進行させることができる。反応温度としては、基質の種類や目的生成物の種類等に応じて適宜調整することができ、例えば、１５０℃以下、好ましくは１０〜１００℃、より好ましくは２０〜８０℃程度、特に好ましくは３０〜７０℃程度である。反応時の圧力は、５ＭＰａ以下、好ましくは常圧〜４ＭＰａ、より好ましくは２〜３．５ＭＰａである。反応時間は、反応温度および圧力に応じて適宜調整することができ、例えば１０分〜１４４時間程度、好ましくは２０分〜４８時間程度、特に好ましくは４０分〜３０時間程度である。
【００６９】
上記した方法によりアミド化合物を水素添加してアミン化合物が得られるが、通常のクロスカップリング反応等で製造することが難しいようなアミン化合物でも本発明の方法では製造できる。具体的に、Ｃ−Ｎカップリングの代表例であるＢｕｃｈｗａｌｄ−Ｈａｒｔｗｉｇ反応では、ハロゲン化アリールと１・２級アミンをＰｄ触媒存在下で反応させて、当該アミンのＮ原子に直接アリール基を結合させることができるが、Ｎ原子と芳香環の間にひとつ以上の炭素原子またはメチレン鎖を介在させることはできない。しかしながら、上記した方法では、アミンのＮ原子をアシル化することによって得たアミド化合物を水素化することで、結果として元のアミンのＮ原子にひとつ以上の炭素原子またはメチレン鎖を介在させたＣ−Ｎ結合を生成させることができる。このような例としては、モルホリン→４−シクロヘキシルカルボニルモルホリン→４−シクロヘキシルメチルモルホリン、ピペリジン→１−フェニルアセチルピペリジン→１−フェネチルピペリジン、ベンジルメチルアミン→ベンジルメチルフェニルアセチルアミド→ベンジルメチルフェネチルアミン等が挙げられる。
【００７０】
上記した本発明の触媒を用いた、アミド化合物の水素化の好ましい態様としては、有機溶剤としてイソプロピルエーテルを用い、モレキュラーシーブ等を容器中に入れて、反応時の圧力は、４ＭＰａ以下、反応時間は１０分〜４８時間程度、反応温度は１０〜１５０℃である。
【００７１】
（触媒の再利用）
本発明の触媒は活性成分である白金がハイドロキシアパタイトに担持されているため、反応中においても担持された白金が大きな粒子になりにくい。また、本発明の触媒は、例えば、水素添加後に反応液から濾過、遠心分離等の物理的な分離手法により容易に回収することができる。回収された本発明の触媒はそのまま、あるいは、必要により、洗浄、乾燥、焼成等を施した後、再利用することができる。洗浄、乾燥、焼成等は本発明の触媒の製造の際と同様に行えばよい。
【００７２】
回収された本発明の触媒は、未使用の本発明の触媒と比べ、ほぼ同等の触媒能を示すことができ、使用−再生を複数回繰り返しても、その触媒能の低下を著しく抑制することができる。そのため、本発明によれば、通常、水素添加の費用の多くの割合を占める触媒を回収し、繰り返し利用することができるため、アミド化合物の水素添加のコストを大幅に削減することができる。
【実施例】
【００７３】
以下、本発明の触媒、並びに本発明の実施例について具体的に説明するが、本発明は以下の実施例に限定されるものではなく、本発明の趣旨の範囲で広く応用が可能なものである。なお、以下の実施例において、表面被覆率はＥＤＳライン分析で求めた粒子径、あるいは、上記した流通式化学吸着測定装置を用いて測定された、同じ量のＰｔを担持したＰｔ／ＨＡＰとＰｔ−Ｖ／ＨＡＰにおけるＰｔナノ粒子の活性表面積、粒子径を、上記した（式１）あるいは（式３）に代入して求めた。【００７４】
製  造  例  １
Ｐｔ−Ｖ／ＨＡＰの調製：
アセトン９０ｍＬにエヌ・イー ケムキャット社製Ｐｔ（ａｃａｃ）２  ０．４ｍｍｏｌとシグマアルドリッチ社のＶＯ（ａｃａｃ）２を０．４ｍｍｏｌ加え室温で３０分撹拌した。更に和光純薬社のＨＡＰ（商品名「リン酸三カルシウム」）１．０ｇを加えて室温で４時間撹拌した。得られた混合物から溶媒をロータリーエバポレータで除去し、淡緑色の粉末を得た。得られた粉末を１１０℃で終夜乾燥した。更に、乾燥した粉末をメノウ鉢で粉砕し、大気中で、２時間、３００℃で焼成し、濃灰色の粉末（Ｐｔ−Ｖ／ＨＡＰ）が得られた。【００７５】
上記で得られたＰｔ−Ｖ／ＨＡＰについて種々の解析を行った。Ｐｔ−Ｖ／ＨＡＰのＴＥＭ像を図１に、ＡＤＦ−ＳＴＥＭ画像を図２に、Ｃａの元素マッピング画像を図３に、Ｖの元素マッピング画像を図４に、Ｐｔの元素マッピング画像を図５に、Ｃａ・Ｖ・Ｐｔの元素マッピング画像を重ねたものを図６に示した。これらの結果から、本発明の触媒は、白金粒子がハイドロキシアパタイトに担持され、酸化バナジウム（Ｖ２Ｏ５）が白金粒子の近傍または上に存在し、金属としての白金（Ｐｔ）：金属としてのバナジウム（Ｖ）のモル数のモル数換算で、モル比［Ｐｔ：Ｖ］＝６：７、また金属としての白金量は５．８ｗｔ％であることが分かった。また、Ｐｔ−Ｖ／ＨＡＰのＥＤＳライン分析の結果（図７）から、白金粒子の粒子径は２．２ｎｍであった。また、表面被覆率は４６％であった。【００７６】
実  施  例  １
製造例１で得られた触媒を、それぞれ表１の触媒量と、有機溶剤である１，２−ジメトキシエタン（ＤＭＥ）５ｍＬ、和光純薬社のモレキュラーシーブス４Å ０．１ｇ、そして基質であるＮ−アセチルモルホリン０.５ｍｍｏｌを５０ｍＬのステンレス製オートクレーブに加えて表１の条件で水素化反応を行った。反応後、ガスクロマトグラフを用いて２の収率を測定した。結果を表１に記した。【００７７】
【化１】
2020050160.tif 000006
【００７８】
【表１】
2020050160.tif 000007
【００７９】
実  施  例  ２
製造例１で得られたＰｔ−Ｖ／ＨＡＰを、それぞれ表２の触媒量と基質０．５ｍｍｏｌ、和光純薬社のモレキュラーシーブス４Å ０．１ｇを５０ｍＬのステンレス製オートクレーブに加え、有機溶剤である１，２−ジメトキシエタン（ＤＭＥ）５ｍＬを加えて、反応温度７０℃、水素圧３ＭＰａの下で水素化反応を行った。反応後、ガスクロマトグラフを用いて４の収率を測定した。結果を表２に記した。【００８０】
【化２】
2020050160.tif 000008
【００８１】
【表２】
2020050160.tif 000009
【００８２】
Ｐｔ−Ｖ／ＨＡＰは、基質が変わってもアミド化合物の水素添加反応を温和な条件下で収率よく行えることが分かった。【００８３】
実  施  例  ３
触媒の再利用：
実施例１の反応後、使用したＰｔ−Ｖ／ＨＡＰを遠心分離により分離し、有機溶剤である１，２−ジメトキシエタン（ＤＭＥ）で洗浄して反応系から回収した。この回収したＰｔ−Ｖ／ＨＡＰを、再度同じ反応に使用した。結果を表３に示した。【００８４】
【表３】
2020050160.tif 000010
【００８５】
Ｐｔ−Ｖ／ＨＡＰは、性能の劣化なく再利用できることがわかった。【００８６】
実  施  例  ４
製造例１で得られたＰｔ−Ｖ／ＨＡＰを、それぞれ触媒０．１ｇと基質０．５ｍｍｏｌ、和光純薬社のモレキュラーシーブス４Å ０．１ｇを５０ｍＬのステンレス製オートクレーブに加え、有機溶剤である１，２−ジメトキシエタン（ＤＭＥ）５ｍＬを加えて、表５に記載の反応温度および水素圧の下で水素化反応を行った。反応後、ガスクロマトグラフを用いて４の収率を測定した。結果を表４に記した。【００８７】
【表４】
2020050160.tif 000011
【００８８】
Ｐｔ−Ｖ／ＨＡＰは、基質や水素圧や反応温度が変わってもアミド化合物の水素添加反応を温和な条件下で収率よく行えることが分かった。【００８９】
製  造  例  ２
Ｐｔ量一定でＶ量が異なるＰｔ−Ｖ／ＨＡＰの調製：
製造例１のＶＯ（ａｃａｃ）２を０．０２５、０．０５、０．１、０．２、０．６、０．８、１．０ｍｍｏｌにした以外は同様にして各バナジウム量のＰｔ−Ｖ／ＨＡＰを得た。これらの触媒の表面被覆率を流通式化学吸着測定装置を用いて求めた。それらを表５に示した。【００９０】
【表５】
2020050160.tif 000012
【００９１】
製  造  例  ３
Ｐｔ:Ｖ比一定でＰｔとＶの総量が異なるＰｔ−Ｖ／ＨＡＰの調製：
製造例１のＰｔ（ａｃａｃ）２とＶＯ（ａｃａｃ）２の比率を１：１に固定し、白金とバナジウムをそれぞれ０．１、０．２、０．６、０．８、１．０ｍｍｏｌの同量にした以外は同様にして各金属量のＰｔ−Ｖ／ＨＡＰを得た。これらの触媒の表面被覆率を流通式化学吸着測定装置を用いて求めた。それらを表６に示した。【００９２】
【表６】
2020050160.tif 000013
【００９３】
製  造  例  ４
Ｐｔ／ＨＡＰとＶ／ＨＡＰの混合物の調製：
（１）Ｐｔ／ＨＡＰの調製
ＶＯ（ａｃａｃ）２を使用しない以外は、製造例１と同様にしてＰｔ／ＨＡＰを得た。【００９４】
（２）Ｖ／ＨＡＰの調製
Ｐｔ（ａｃａｃ）２を使用しない以外は、製造例１と同様にしてＶ／ＨＡＰを得た。【００９５】
（３）Ｐｔ／ＨＡＰとＶ／ＨＡＰの混合物の調製
（１）で調製したＰｔ／ＨＡＰと（２）で調製したＶ／ＨＡＰを０．０５または０．２ｍｍｏｌの等量で混合して、Ｐｔ／ＨＡＰとＶ／ＨＡＰの混合物を得た。これらの触媒の表面被覆率を流通式化学吸着測定装置を用いて求めた。それらを表７に示した。【００９６】
【表７】
2020050160.tif 000014
【００９７】
実  施  例  ５
製造例１、２で得られた各触媒について、和光純薬社のモレキュラーシーブス４Åを０．１ｇ使用し、基質に対する白金量３ｍｏｌ％、水素圧３ＭＰａ、温度７０℃で３０分間水素化反応を行った他、実施例１と同様にして反応後、ガスクロマトグラフを用いて２の収率を測定した。結果を表８に示した。また、表面被覆率と収率の関係を図８に示した。【００９８】
【化３】
2020050160.tif 000015
【００９９】
【表８】
2020050160.tif 000016
【０１００】
実  施  例  ６
製造例１、３、４で得られた各触媒について、実施例５と同様にして水素化反応を行った。反応後、ガスクロマトグラフを用いて２の収率を測定した。結果を表９に示した。また、表面被覆率と収率の関係を図９に示した。【０１０１】
【表９】
2020050160.tif 000017
【０１０２】
表８、図８からは各金属量は異なるものの、バナジウムによる白金の被覆率には最適な範囲があることが分かった。一方、表９、図９からは総金属量（担持濃度）は異なるものの、この場合にもバナジウムによる白金の被覆率には最適な範囲があることが分かった。【０１０３】
また、白金などの触媒活性種の濃度が高い触媒は、活性種の濃度が低い触媒に比べてハイドロキシアパタイトにおける活性種の分散性が悪くなる傾向がある。活性種の分散性の悪い触媒は、活性種量が同じであっても触媒活性に劣る傾向がある。表９においては、製造例１の［ＰＴ：Ｖ＝０．４：０．４］触媒に対する製造例３の［ＰＴ：Ｖ＝１．０：１．０］触媒は活性種の濃度がネガティブな要素となり収率が低下している懸念がある。【０１０４】
そこで、製造例１の［ＰＴ：Ｖ＝０．４：０．４］触媒に対する製造例３の［ＰＴ：Ｖ＝１．０：１．０］触媒について、ハイドロキシアパタイトも含めたトータルの触媒重量を同じくして、実施例５と同じ条件で収率を測定した。結果を表１０に示した。【０１０５】
【表１０】
2020050160.tif 000018
【０１０６】
製造例３の触媒を使用した水素化反応では、触媒中の活性種である白金とバナジウムの量が倍以上に増えており、同じ触媒を使用した表９における評価の時に比べて収率は向上している。しかし、白金が多いにも関わらず製造例１の触媒に比べて収率が低下していることが分かった。【０１０７】
実  施  例  ７
製造例１で得られた触媒を０．１ｇ、基質としてＮ−アセチルモルホリン０．５ｍｍｏｌ、和光純薬社のモレキュラーシーブス４Å ０．１ｇを使用し、有機溶剤として表１１に記載のものを使用し、基質に対する白金量６ｍｏｌ％、水素圧３ＭＰａ、温度７０℃で、１時間水素反応を実施例１と同様にして行った。反応後にガスクロマトグラフを用いて２の収率を測定した。結果を表１１に記した。【０１０８】
【化４】
2020050160.tif 000019
【０１０９】
【表１１】
2020050160.tif 000020
【０１１０】
この結果から、本発明の触媒を使用したアミド化合物の水素化では、有機溶剤としてイソプロピルエーテルを使用することで、アミン化合物の収率が著しく向上することが確認された。【０１１１】
実  施  例  ８
製造例１で得られた触媒を０．１５ｇ、有機溶剤としてイソプロピルエーテル５ｍＬ、そして基質として表１２に記載のアミド化合物を０.２５ｍｍｏｌ、和光純薬社のモレキュラーシーブス４Å ０．２ｇを５０ｍＬのステンレス製オートクレーブに加え、基質に対する白金量１８ｍｏｌ％、水素圧０．１ＭＰａ、表１２に記載の温度で、４８時間水素化反応を行った。反応後、ガスクロマトグラフを用いてアミド化合物の収率を測定した。結果を表１２に示した。【０１１２】
【化５】
2020050160.tif 000021
【０１１３】
【表１２】
2020050160.tif 000022
【０１１４】
この結果から、本発明の触媒を使用した水素化反応では、有機溶剤としてイソプロピルエーテルを使用することで、水素ガスの圧力が０．１ＭＰａという大気圧と同等の低い圧力下においても高い収率でアミン化合物を得られることが確認された。【０１１５】
実  施  例  ９
水素ガスの圧力、反応温度、反応時間を表１３に記載のものに変えた他は実施例８と同様にしてイミドの水素化を行った。反応後、アミド化合物の収率をガスクロマトグラフを用いて測定した。結果を表１３に示した。【０１１６】
【化６】
2020050160.tif 000023
【０１１７】
【表１３】
2020050160.tif 000024
【０１１８】
この結果から、有機溶剤としてイソプロピルエーテルを使用することで、本発明の触媒はイミド化合物の水素化においても優れた転化率、収率を実現できる事が分かった。通常、イミド化合物の水素化には１０ＭＰａを超える水素ガス圧力が必要とされているが、本発明の触媒がこの様に低い圧力下でイミド化合物の水素化を促進できることが分かった。【０１１９】
実  施  例  １０
製造例１で得られた触媒を０．１５ｇ、基質としてＮ−アセチルモルホリン０．２５ｍｍｏｌ、水素圧を０．１ＭＰａ、反応温度を室温、和光純薬社のモレキュラーシーブス４Å ０．２ｇを使用し、有機溶剤をＤＭＥまたはイソプロピルエーテルに変更した他は実施例１と同様にして、室温で水素化反応を行った。反応時間０〜４８時間におけるアミド化合物の収率をガスクロマトグラフを用いて測定した。結果を図１０に示した。【０１２０】
この結果から、有機溶剤としてイソプロピルエーテルを使用することで、高い収率でアミン化合物を得られることが確認された。
【産業上の利用可能性】
【０１２１】
本発明の触媒は、種々の医薬、農薬、その他種々の工業分野において有用なアミノ化合物を温和な条件で安全に製造するのに有用である。また、本発明の触媒は、安価で安全に製造できる。
以    上
【図１】
2020050160.tif 000025
【図２】
2020050160.tif 000026
【図３】
2020050160.tif 000027
【図４】
2020050160.tif 000028
【図５】
2020050160.tif 000029
【図６】
2020050160.tif 000030
【図７】
2020050160.tif 000031
【図８】
2020050160.tif 000032
【図９】
2020050160.tif 000033
【図１０】
2020050160.tif 000034
【国際調査報告】
2020050160.tif 000035
2020050160.tif 000036
2020050160.tif 000037
2020050160.tif 000038
2020050160.tif 000039
2020050160.tif 000040